(57)【要約】      （修正有）【課題】虹ムラの発生と輝度の低下が抑制され、かつ、表面の凹凸が一定範囲内に抑えられた積層フィルムを提供する。【解決手段】支持体１２と、前記支持体１２上にバックコートフィルム１１を有する積層フィルム１０であって、前記バックコートフィルム１１は、ケイ素含有樹脂、マット剤１５および界面活性剤を含み、前記ケイ素含有樹脂は、シランカップリング剤を縮合した縮合体を含み、前記シランカップリング剤は４官能のアルコキシシランと３官能または２官能のアルコキシシランとを含み、前記４官能のアルコキシシランと３官能または２官能のアルコキシシランのモル比は２５：７５〜８５：１５であり、前記マット剤１５の体積平均粒子径をｒとし、前記バックコートフィルム１１の平均膜厚をｔとした場合、ｔ＜ｒであり、前記バックコートフィルム中の無機微粒子の含有量が２０％以下である積層フィルムに関する。【選択図】図１
2014069554.tif 000002
【特許請求の範囲】
【請求項１】
支持体と、前記支持体上にバックコートフィルムを有する積層フィルムであって、
前記バックコートフィルムは、ケイ素含有樹脂、マット剤および界面活性剤を含み、
前記ケイ素含有樹脂は、シランカップリング剤を縮合した縮合体を含み、
前記シランカップリング剤は４官能のアルコキシシランと３官能または２官能のアルコキシシランとを含み、前記４官能のアルコキシシランと３官能または２官能のアルコキシシランのモル比は２５：７５〜８５：１５であり、
前記マット剤の体積平均粒子径をｒとし、前記バックコートフィルムの平均膜厚をｔとした場合、ｔ＜ｒであり、
前記バックコートフィルム中の無機微粒子の含有量が２０％以下である積層フィルム。
【請求項２】
前記シランカップリング剤は４官能のアルコキシシランおよび３官能のアルコキシシランを含み、前記４官能のアルコキシシランと前記３官能のアルコキシシランのモル比が２５：７５〜８５：１５であることを特徴とする請求項１に記載の積層フィルム。
【請求項３】
前記３官能のアルコキシシランがエポキシ基を有するアルコキシシランであることを特徴とする請求項１または２に記載の積層フィルム。
【請求項４】
前記３官能のアルコキシシランが３−グリシドキシプロピルトリエトキシシランであることを特徴とする請求項３に記載の積層フィルム。
【請求項５】
前記支持体と前記バックコートフィルムの間に中間バックコートフィルムをさらに有する請求項１〜４のいずれか１項に記載の積層フィルム。
【請求項６】
ヘイズ値が３〜３０％であることを特徴とする請求項１〜５のいずれか１項に記載の積層フィルム。
【請求項７】
前記バックコートフィルムの表面の１０点平均粗さをＲｚとした場合、Ｒｚ＜１μｍであることを特徴とする請求項１〜６のいずれか１項に記載の積層フィルム。
【請求項８】
シランカップリング剤、体積平均粒子径がｒのマット剤および界面活性剤を含む塗布液を支持体上に塗布し、膜厚がｔのバックコートフィルムを形成する工程を含む積層フィルムの製造方法であって、
前記シランカップリング剤は４官能のアルコキシシランと３官能または２官能のアルコキシシランを含み、前記４官能のアルコキシシランと３官能または２官能のアルコキシシランのモル比は２５：７５〜８５：１５であり
前記ｒと前記ｔの関係は、ｔ＜ｒであり、
前記塗布液中の無機微粒子の含有量が２０％以下である積層フィルムの製造方法。
【請求項９】
前記塗布液は、前記３官能または２官能のアルコキシシランの縮合体を含むことを特徴とする請求項８に記載の積層フィルムの製造方法。
【請求項１０】
前記バックコートフィルムを形成する工程は、前記３官能または２官能のアルコキシシランの加水分解物の少なくとも一部を縮合させた後に、前記４官能のアルコキシシランの加水分解物を縮合させるステップを含むことを特徴とする請求項８または９に記載の積層フィルムの製造方法。
【請求項１１】
前記塗布液中の前記縮合体の含有量は、前記マット剤を除く固形質量に対して７０％〜９９％であることを特徴とする請求項９または１０に記載の積層フィルムの製造方法。
【請求項１２】
請求項８〜１１のいずれか１項に記載の製造方法により製造された積層フィルム。
【請求項１３】
請求項１〜７および１２のいずれか１項に記載の積層フィルムの支持体であってバックコートフィルムが積層された面とは反対側の面に、易接着層およびプリズム層を順に積層した構造を有することを特徴とする光学積層フィルム。
【請求項１４】
請求項１３に記載の光学積層フィルムを搭載する表示装置。
【発明の詳細な説明】
【技術分野】
【０００１】
本発明は、積層フィルム、光学積層フィルム、および表示装置に関する。特に、液晶ディスプレイのバックライトユニットの部材として好適に用いられる積層フィルム、該積層フィルムを有する光学積層フィルム、および該光学積層フィルムを搭載する表示装置に関する。
【背景技術】
【０００２】
プリズムシート、レンズシート、拡散シートなどを積層した光学積層フィルムは、液晶表示装置（ＴＶ、モニター等）のバックライトユニットの構成部材として、広く用いられている。光学積層フィルムは、入射光を所定の方向に屈折するプリズムシートやレンズシート、入射光を多用に屈折させて拡散する拡散シート等の多数のシートを備えている。例えば、特許文献１には、液晶表示パネルと導光板との間に、拡散シート、プリズムシート、レンズシートなどが積層されて構成された液晶表示装置のバックライトユニットが開示されている。特許文献１では、レンズシートの上面と下面に各々上部拡散シートと下部拡散シートを配置することとしている。
【０００３】
このように、液晶表示装置のバックライトユニットには、多数のシートが積層された光学積層フィルムが用いられていた。しかし、近年は、コスト削減を目的として、積層シート数を減らすことが検討されている。例えば、特許文献２では、拡散シートを除き、支持体の一方の面に粒子を含有するバックコートフィルムを配置する構成とすることで積層シート数を減らしている。ここでは、粒子を含有するバックコートフィルムを配置することにより、拡散シートを除いたことにより生じやすくなる干渉縞の発生を抑制している。
【先行技術文献】
【特許文献】
【０００４】
【特許文献１】特開２００９−１７５６４６号公報
【特許文献２】特表２００１−５２４２２５号公報
【発明の概要】
【発明が解決しようとする課題】
【０００５】
しかしながら、特許文献２のように拡散シートを有さない光学積層フィルムを、液晶表示装置のバックライトユニットに用いた場合、プリズムシートを斜め方向から見たときに虹色のムラ（虹ムラ）が発生するという問題があった。この虹ムラは、積層フィルムの屈折率の違いから生じる干渉縞とは異なり、プリズムシートの樹脂が有する屈折率の波長分散が原因となるものである。
【０００６】
虹ムラの発生を十分に抑制するためにはバックコートフィルムの粒子の含有量を増やすことが考えられる。しかし、粒子の含有量を増やすとバックコートフィルムのヘイズが大きくなり、輝度が低下するという問題が生じる。すなわち、従来技術では、虹ムラの発生とバックコートフィルムの輝度の低下という両方の問題を同時に解決することができないという問題があった。
【０００７】
また、虹ムラの発生を抑制するためには、バックコートフィルムの表面に凹凸を設けることが考えられる。従来、バックコートフィルムの表面に十分な凹凸を設けるために、アクリル系樹脂などの粒子を含有した塗布液を用いてバックコートフィルムを成膜することが行われていた。しかし、従来用いられていたような塗布液を用いて従来方法によりバックコートフィルムを成膜した場合、バックコートフィルムの表面の凹凸やそのばらつきが大きくなるため、近接する他のシートや導光板を傷付けてしまい、かつ、バックコートフィルム自体にも傷が付くという問題があった。
【０００８】
そこで本願発明者らは、このような従来技術の課題を解決するために、プリズムシートを有する光学積層フィルムにおいて虹ムラの発生を十分に抑制でき、輝度が高い積層フィルムを提供することを目的として検討を進めた。加えて、バックコートフィルムの表面の凹凸が一定範囲内に抑えられた積層フィルムを提供することを目的として検討を進めた。
【課題を解決するための手段】
【０００９】
上記の課題を解決するために鋭意検討を行った結果、本願発明者らは、支持体とバックコートフィルムを有する積層フィルムにおいて、バックコートフィルムに含有されるケイ素含有樹脂の構成成分の組成比を規定し、マット剤の体積平均粒子径を適当な範囲とすることにより、所望の範囲内でバックコートフィルムに凹凸（うねり）を付与できることを見出した。これにより、本発明のバックコートフィルムは輝度を下げずに虹ムラを防止することができる。具体的に、本発明は、以下の構成を有する。
【００１０】
［１］支持体と、前記支持体上にバックコートフィルムを有する積層フィルムであって、前記バックコートフィルムは、ケイ素含有樹脂、マット剤および界面活性剤を含み、前記ケイ素含有樹脂は、シランカップリング剤を縮合した縮合体を含み、前記シランカップリング剤は４官能のアルコキシシランと３官能または２官能のアルコキシシランとを含み、前記４官能のアルコキシシランと３官能または２官能のアルコキシシランのモル比は２５：７５〜８５：１５であり、前記マット剤の体積平均粒子径をｒとし、前記バックコートフィルムの平均膜厚をｔとした場合、ｔ＜ｒであり、前記バックコートフィルム中の無機微粒子の含有量が２０％以下である積層フィルム。
［２］前記シランカップリング剤は４官能のアルコキシシランおよび３官能のアルコキシシランを含み、前記４官能のアルコキシシランと前記３官能のアルコキシシランのモル比が２５：７５〜８５：１５であることを特徴とする［１］に記載の積層フィルム。
［３］前記３官能のアルコキシシランがエポキシ基を有するアルコキシシランであることを特徴とする［１］または［２］に記載の積層フィルム。
［４］前記３官能のアルコキシシランが３−グリシドキシプロピルトリエトキシシランであることを特徴とする［３］に記載の積層フィルム。
［５］前記支持体と前記バックコートフィルムの間に中間バックコートフィルムをさらに有する［１］〜［４］のいずれかに記載の積層フィルム。
［６］ヘイズ値が３〜３０％であることを特徴とする［１］〜［５］のいずれかに記載の積層フィルム。
［７］前記バックコートフィルムの表面の１０点平均粗さをＲｚとした場合、Ｒｚ＜１μｍであることを特徴とする［１］〜［６］のいずれかに記載の積層フィルム。
［８］シランカップリング剤、体積平均粒子径がｒのマット剤および界面活性剤を含む塗布液を支持体上に塗布し、膜厚がｔのバックコートフィルムを形成する工程を含む積層フィルムの製造方法であって、前記シランカップリング剤は４官能のアルコキシシランと３官能または２官能のアルコキシシランを含み、前記４官能のアルコキシシランと３官能または２官能のアルコキシシランのモル比は２５：７５〜８５：１５であり前記ｒと前記ｔの関係は、ｔ＜ｒであり、前記塗布液中の無機微粒子の含有量が２０％以下である積層フィルムの製造方法。
［９］前記塗布液は、前記３官能または２官能のアルコキシシランの縮合体を含むことを特徴とする［８］に記載の積層フィルムの製造方法。
［１０］前記バックコートフィルムを形成する工程は、前記３官能または２官能のアルコキシシランの加水分解物の少なくとも一部を縮合させた後に、前記４官能のアルコキシシランの加水分解物を縮合させるステップを含むことを特徴とする［８］または［９］に記載の積層フィルムの製造方法。
［１１］前記塗布液中の前記縮合体の含有量は、前記マット剤を除く固形質量に対して７０％〜９９％であることを特徴とする［９］または［１０］に記載の積層フィルムの製造方法。
［１２］［８］〜［１１］のいずれかに記載の製造方法により製造された積層フィルム。
［１３］［１］〜［７］および［１２］のいずれかに記載の積層フィルムの支持体であってバックコートフィルムが積層された面とは反対側の面に、易接着層およびプリズム層を順に積層した構造を有することを特徴とする光学積層フィルム。
［１４］［１３］に記載の光学積層フィルムを搭載する表示装置。
【発明の効果】
【００１１】
本発明によれば、プリズムシートを有する光学積層フィルムにおいて、虹ムラの発生を抑制することができ、輝度が高い積層フィルムを得ることができる。これにより、本発明に係る積層フィルムは、液晶表示パネルなどの表示装置に好適に用いられる。
【００１２】
また、本発明によれば、バックコートフィルムの表面の凹凸の程度が一定範囲内に抑えられた積層フィルムを得ることができる。これにより、本発明に係る積層フィルムは、虹ムラの発生抑制に必要な凹凸を有しつつも、近接する他のシートや導光板を傷付けたり、バックコートフィルム自体が傷付くことはない。
【図面の簡単な説明】
【００１３】
【図１】図１は、本発明に係る積層フィルムの一例を示す断面図である。
【図２】図２は、本発明に係るプリズム層を有した光学積層フィルムの一例を示す断面図である。
【発明を実施するための形態】
【００１４】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。また、（メタ）アクリレートは、アクリレートとメタクリレートの両方を含む意味で使われる。
【００１５】
（積層フィルム）
本発明は、積層フィルムに関するものである。図１（ａ）には、本発明に係る積層フィルムの一例が示されている。図１（ａ）に示されているように、本発明に係る積層フィルム１０は、バックコートフィルム１１、支持体１２を積層したものである。バックコートフィルム１１は硬度と耐傷性を有するハードコート層であることが好ましい。これにより、積層フィルム１０が損傷を受けるのを防止することができる。
【００１６】
本発明の積層フィルムは、支持体と、該支持体上にバックコートフィルムを有する積層フィルムである。バックコートフィルムは、ケイ素含有樹脂、マット剤および界面活性剤を含む。ケイ素含有樹脂は、シランカップリング剤を縮合した縮合体を含む。また、シランカップリング剤は４官能のアルコキシシランと３官能または２官能のアルコキシシランとを含み、４官能のアルコキシシランと３官能または２官能のアルコキシシランのモル比は２５：７５〜８５：１５である。さらに、マット剤の体積平均粒子径をｒとし、バックコートフィルムの平均膜厚をｔとした場合、ｔ＜ｒである。また、バックコートフィルム中の無機微粒子の含有量は２０％以下である。
【００１７】
本発明の積層フィルムを上記構成とすることにより、ヘイズ値が過度に大きくならないようにすることができる。バックコートフィルムのヘイズ値は、３５％以下であれば良く、３〜３０％であることが好ましく、６〜３０％であることがより好ましく、６〜２０％であることがさらに好ましい。
【００１８】
本発明の積層フィルムを、プリズムシートを有する光学積層フィルムに用いた場合、光学積層フィルムの虹ムラの発生を十分に抑制することができる。また、本発明のバックコートフィルムのヘイズ値は低く抑えられるため、積層フィルムおよび光学積層フィルムの輝度を高い状態にすることができる。このため、本発明の積層フィルムは、液晶表示パネルなどの表示装置に好適に用いられる。
【００１９】
さらに、積層フィルムのバックコートフィルム側の表面の凹凸は一定範囲内であるため、高い耐傷性を得ることができる。すなわち、バックコートフィルムが近接する他のシート等と接触することによって、バックコートフィルム自体、あるいは他の近接シートの接触面に傷がつくことを防ぐことができる。また、バックコートフィルムは、虹ムラの発生の抑制に必要な凹凸を有しつつも、近接する他のシートや導光板を傷付けることがない。
【００２０】
（バックコートフィルム）
本発明に係るバックコートフィルムは、ケイ素含有樹脂、マット剤および界面活性剤を含む。ケイ素含有樹脂は、シランカップリング剤を縮合した縮合体を含み、シランカップリング剤は４官能のアルコキシシランと３官能または２官能のアルコキシシランとを含み、前記４官能のアルコキシシランと３官能または２官能のアルコキシシランのモル比は２５：７５〜８５：１５である。また、バックコートフィルム中の無機微粒子の含有量は２０％以下である。
【００２１】
＜シランカップリング剤＞
シランカップリング剤に使用する素材としては、水溶性又は水分散性の素材を使用することが好ましい。水溶性又は水分散性の素材を使用することは、ＶＯＣ（ｖｏｌａｔｉｌｅ  ｏｒｇａｎｉｃ  ｃｏｍｐｏｕｎｄｓ）による環境汚染を低減する観点からも特に好ましい。
【００２２】
シランカップリング剤は、４官能のアルコキシシランおよび３官能または２官能のアルコキシシランを含む。３官能または２官能のアルコキシシランは、３官能または２官能のアルコキシシランのいずれか一方のみが含有されていても良いし、３官能のアルコキシシランと２官能のアルコキシシランが混合されて含有されていても良い。本発明では、中でも３官能のアルコキシシランが含有されていることが好ましく、４官能のアルコキシシランと３官能のアルコキシシランのモル比が２５：７５〜８５：１５であることが好ましい。
【００２３】
シランカップリング剤は、４官能のアルコキシシランおよび３官能または２官能のアルコキシシランといった加水分解性基を有する。この加水分解性基が酸性の水溶液中で加水分解されることによりシラノールが生成され、シラノール同士が縮合することによって、オリゴマーが生成される。
【００２４】
＜３官能または２官能のアルコキシシラン＞
３官能または２官能のアルコキシシランは下記一般式（１）で表される３官能または２官能のアルコキシシランである。
Ｒn+1Ｓｉ（ＯＲ1）3-n         …（１）
（ここで、Ｒはアミノ基を含まない炭素数が１〜１５の有機基、Ｒ1はメチル、エチル基等炭素数４以下のアルキル基、ｎ＝０または１である。）
【００２５】
一般式（１）で表される３官能または２官能のアルコキシシランのうち好ましい化合物としては、ビニルトリメトキシシラン、３−メタクリロキシプロピルトリメトキシシラン、３−アクリロキシプロピルトリメトキシシラン、３−クロロプロピルトリメトキシシラン、３−ウレイドプロピルトリメトキシシラン、プロピルトリメトキシシラン、フェニルトリメトキシシラン、３−グリシドキシプロピルトリエトキシシラン、２−（３，４−エポキシシクロヘキシル）エチルトリエトキシシラン、ビニルトリエトキシシラン、３−メタクリロキシプロピルトリエトキシシラン、３−アクリロキシプロピルトリエトキシシラン、３−クロロプロピルトリエトキシシラン、３−ウレイドプロピルトリエトキシシラン、プロピルトリエトキシシラン、フェニルトリエトキシシラン、３−グリシドキシプロピルメチルジメトキシシラン、２−（３，４−エポキシシクロヘキシル）エチルメチルジメトキシシラン、ビニルメチルジメトキシシラン、３−メタクリロキシプロピルメチルジメトキシシラン、３−アクリロキシプロピルメチルジメトキシシラン、クロロプロピルメチルジメトキシシラン、プロピルメチルジメトキシシラン、フェニルメチルジメトキシシラン、３−グリシドキシプロピルメチルジエトキシシラン、２−（３，４−エポキシシクロヘキシル）エチルメチルジエトキシシラン、ビニルメチルジエトキシシラン、３−メタクリロキシプロピルメチルジエトキシシラン、３−アクリロキシプロピルメチルジエトキシシラン、クロロプロピルメチルジエトキシシラン、プロピルメチルジエトキシシラン、フェニルメチルジエトキシシラン、３−トリメトキシシリルプロピル−２−［２−（メトキシエトキシ）エトキシ］エチルウレタン、３−トリエトキシシリルプロピル−２−［２−（メトキシエトキシ）エトキシ］エチルウレタン、３−トリメトキシシリルプロピル−２−［２−（メトキシプロポキシ）プロポキシ］プロピルウレタン、３−トリエトキシシリルプロピル−２−［２−（メトキシプロポキシ）プロポキシ］プロピルウレタン、３−グリシドキシプロピルメチルジメトキシシラン、３−グリシドキシプロピルメチルジエトキシシラン、３−メタクリロキシプロピルメチルジメトキシシラン、３−メタクリロキシプロピルメチルジエトキシシラン、３−メルカプトプロピルメチルジメトキシシラン等が挙げられる。
中でも、ｎ＝０のトリアルコキシシランがより好ましく、３−グリシドキシプロピルトリメトキシシラン、３−グリシドキシプロピルトリエトキシシラン、３−クロロプロピルトリメトキシシラン、２−（３，４−エポキシシクロヘキシル）エチルトリメトキシシラン、３−ウレイドプロピルトリエトキシシラン、３−トリメトキシシリルプロピル−２−［２−（メトキシエトキシ）エトキシ］エチルウレタン、３−トリメトキシシリルプロピル−２−［２−（メトキシプロポキシ）プロポキシ］プロピルウレタン等がある。
【００２６】
一般式（１）で表される３官能または２官能のアルコキシシランは、アミノ基を官能基として含まない。つまり、この３官能または２官能のアルコキシシランは、アミノ基を持たない有機基Ｒを有している。Ｒがアミノ基を有する場合は、４官能のアルコキシシランと混合して加水分解すると、生成するシラノール同士で脱水縮合が促進されてしまう。このため、バックコートフィルム用塗布液が不安定となり好ましくない。
一般式（１）のＲは、炭素数が１〜１５の範囲であるような分子鎖長をもつ有機基であれば良い。炭素数を１５以下とすることにより、バックコートフィルムの柔軟性が過度に大きくならず、十分な硬度を得ることができる。また、Ｒは、炭素数が３〜１５であることがより好ましく、５〜１３であることがさらに好ましい。Ｒの炭素数を上記範囲内とすることにより、脆性がより改善されたバックコートフィルムを得ることができる、また、後述するように中間バックコートフィルムを設ける場合には、中間バックコートフィルムとバックコートフィルムの密着性を高めることができる。
【００２７】
さらに、Ｒで示す有機基は、酸素、窒素、硫黄などのヘテロ原子を有することが好ましい。有機基がヘテロ原子をもつことにより、中間バックコートフィルムとの密着性をより向上させることができる。特に、エポキシ基、アミド基、ウレタン基、ウレア基、エステル基、ヒドロキシ基、カルボキシル基などが有機基Ｒ中にあることが好ましい。中でも、エポキシ基を含有する３官能または２官能のアルコキシシランは、酸性水中でのシラノールの安定性を高める効果があり、特に好ましい。また、エポキシ基を含有する３官能または２官能のアルコキシシランは、バックコートフィルムに適度な柔軟性を付与しつつも、十分な硬度を与えることができる。
【００２８】
一般式（１）中のＲ1は、炭素数が４以下のアルキル基である。中でもＲ1は特に、メチル基またはエチル基であることが好ましい。Ｒ1を炭素数が４以下のアルキル基とすることにより、３官能または２官能のアルコキシシランの親水性を高めることができ、水溶液中での加水分解を促進させることができる。
【００２９】
一般式（１）中のｎは０または１である。ｎが０の場合、一般式（１）で示される化合物は、３官能アルコキシシランを表し、ｎが１の場合は２官能アルコキシシランを表す。なお、３官能アルコキシシランと２官能アルコキシシランは混合して用いられても良い。
【００３０】
＜４官能のアルコキシシラン＞
４官能のアルコキシシランをバックコートフィルム用塗布液の成分として用いることにより、４官能のアルコキシシランと一般式（１）の３官能または２官能のアルコキシシランとの加水分解で生じるシラノールの脱水縮合による架橋密度を高くする。架橋密度を高くすることにより、バックコートフィルムに十分な硬度を付与することができる。
【００３１】
４官能のアルコキシシランは特に限定されないが、炭素数が１〜４のものがより好ましく、テトラメトキシシラン、テトラエトキシシランが特に好ましい。炭素数が４以下であることにより、酸性水と混ぜたときの４官能のアルコキシシランの加水分解速度が遅くなりすぎることがなく、均一な水溶液にするまでの溶解に要する時間がより短くなる。これにより、製造効率を高めることができる。
【００３２】
本発明に係るバックコートフィルムに含まれる４官能のアルコキシシランと３官能または２官能のアルコキシシランのモル比は、２５：７５〜８５：１５であれば良く、３０：７０〜８０：２０であることが好ましく、３０：７０〜６５：３５であることがより好ましく、４５：５５〜６５：３５であることがさらに好ましい。バックコートフィルムに含まれる４官能のアルコキシシランと３官能または２官能のアルコキシシランのモル比を上記範囲内とすることにより、シランカップリング剤の重合度を所望の範囲内に制御することができる。これにより、ヘイズを上げずに虹ムラの発生を防止することができる。
【００３３】
＜マット剤＞
マット剤としては、有機樹脂微粒子あるいは、無機微粒子が挙げられる。本発明においては、一次粒子径あるいは、その凝集体の体積平均粒子径が５００ｎｍ以上のものをマット剤と定義する。マット剤は透光性粒子であることが好ましい。
【００３４】
マット剤としては、シリカ、炭酸カルシウム、炭酸マグネシウム、硫酸バリウム、酸化アルミニウム、ポリスチレン、ポリスチレン−ジビニルベンゼン共重合体、ポリメチルメタクリレート、架橋ポリメチルメタクリレート、スチレン／アクリル共重合体、メラミン、ベンゾグアナミン等があり、粒子が凝集した状態で使用しても良い。好ましくは、メラミン樹脂粒子、中空粒子、ポリスチレン樹脂粒子及びスチレン／アクリル共重合体樹脂粒子、ポリメチルメタクリレート、架橋ポリメチルメタクリレート、シリコーン樹脂粒子の群から選ばれる少なくとも１種の粒子が使用され、粒子が一次粒子として存在しているものが表面粗さを制御する観点から好適に用いられる。
【００３５】
マット剤は、２種類以上の粒子径のものを混合して用いてもよい。特に、２種類以上の粒子のうち少なくとも２種類の間で、体積平均粒子径の差が１μｍより大きくなると、粒子同士の凝集が減少する。これにより、粒子の分散性が良化し、膜の面の外観が良好になる。
【００３６】
また、マット剤は、２種類以上の素材の異なる粒子を同時に用いてもよい。例えば各々の粒子の屈折率を変えることにより、正面輝度と、虹ムラ改善のバランスを両立させたり、膜の面の外観を良化させたりすることができる。
【００３７】
マット剤の体積平均粒子径ｒは、０．４〜３．０μｍ以下が好ましく、０．７〜３．０μｍ以下がより好ましく、１．０〜３．０μｍ以下がさらに好ましい。
図１に示されているように、バックコートフィルム１１は、マット剤１５を保持する。バックコートフィルム１１の厚さはマット剤１５の体積平均粒子径ｒとの関係によって決められることが好ましく、厚さの範囲は０．４〜３．０μｍであることが好ましい。
【００３８】
図１に示されているように、マット剤１５の体積平均粒子径をｒとし、バックコートフィルム１１の平均膜厚をｔとした場合、ｔ＜ｒとなる。マット剤１５の体積平均粒子径ｒがバックコートフィルム１１の平均膜厚ｔより大きいため、マット剤１５がバックコートフィルム１１の表面を隆起させるように突出する。なお、突出とはバックコートフィルム表面から必ずしもマット剤の表面がむき出しになっている必要はなく、平均膜厚よりも粒子部の高さ（膜厚）が大きいことを意味する。マット剤１５の表面は、バックコートフィルム１１で覆われていることが好ましく、マット剤１５の粒子径に沿って、バックコートフィルム１１の表面の凹凸が形成されることが好ましい。また、バックコートフィルム１１の表面の凸部は５個／ｍｍ2以上、好ましくは２０個／ｍｍ2以上のマット剤１５により構成されていることが好ましい。ｔ＜ｒとし、バックコートフィルム１１の表面に凹凸が形成されることにより、光学積層フィルムに虹ムラが発生することを効果的に抑制することができる。
【００３９】
マット剤の体積平均粒子径は、透過型電子顕微鏡（ＴＥＭ）写真の投影面積（少なくとも１００粒子以上に対して求める）の平均値から得られた円換算平均粒径を、球形換算して求めることができる。また、バックコートフィルム１１の平均膜厚ｔは、先ずマット剤成分のみを除く塗布液を作製し、塗膜を塗布乾燥させることで形成した類似フィルムにおいて、膜厚のばらつきなく測定できる程度の点数でＳＥＭによる膜の断面写真を撮影し、各部での厚みを測定し、その値を平均することで求めることができる。また、マット剤を除く塗膜の処方が同等の場合には、簡便的には本塗膜の主要成分であるＳｉの量を蛍光Ｘ線（ＡＸＩＯＳ製、ＰＡＮＡＬＹＴＩＣＡＬ）で測定し、あらかじめ評価しておいた上記類似フィルムのＳＥＭ膜厚と蛍光Ｘ線のＳｉ測定値から、実際のマット剤を含むフィルムの蛍光Ｘ線のＳｉ値より膜厚を比例算出することができる。
【００４０】
さらに、本発明では、マット剤の体積平均粒子径をｒとし、バックコートフィルムの平均膜厚をｔとした場合、ｒ／４≦ｔ＜ｒであることが好ましい。ｒ／４≦ｔ＜ｒとすることにより、バックコートフィルム１１の表面に形成される凹部と凸部の落差を一定範囲内に抑えることができる。これにより、虹ムラの発生抑制に必要な凹凸を有しつつも、近接する他のシートや導光板を傷付けることを防ぐことができる。さらに、バックコートフィルムが他のシート等と接触することによって、バックコートフィルム自体に傷がつくことも防ぐことができる。
【００４１】
バックコートフィルムの表面の１０点平均粗さをＲｚとした場合、Ｒｚ＜１μｍであれば良い。さらに、０．３≦Ｒｚ≦０．９であることが好ましく、０．３≦Ｒｚ≦０．８であることがさらに好ましい。Ｒｚを上記範囲内とすることにより、近接する他のシートや導光板を傷付けたり、バックコートフィルム自体に傷が付くことを防ぐことができる。
また、Ｒｚのばらつきを示すσ（Ｒｚ）は、０．１未満であれば良く、０．０８未満であることが好ましく、０．０５以下であることがさらに好ましい。さらに、σ（Ｒｚ）／Ｒｚは０．１２未満であれば良く、０．０８以下であることが好ましく、０．０５以下であることがさらに好ましい。σ（Ｒｚ）やσ（Ｒｚ）／Ｒｚを上記範囲内とすることにより、近接する他のシートや導光板を傷付けたり、バックコートフィルム自体に傷が付くことを防ぐことができる。
【００４２】
＜無機微粒子＞
無機微粒子としては、例えば、導電性の金属微粒子や金属酸化物微粒子等があげられる。金属の具体例としては、アンチモン、セレン、チタン、タングステン、スズ、亜鉛、インジウム、ジルコニア等があり、金属酸化物の具体例としては、酸化アンチモン、酸化セレン、酸化チタン、酸化タングステン、酸化スズ、アンチモンドープ酸化スズ（ＡＴＯ（アンチモンをドープした酸化スズ））、リンドープ酸化スズ、酸化亜鉛、アンチモン酸亜鉛、スズドープ酸化インジウム、シリカ等が挙げられる。中でもシランカップリング剤との架橋の観点からコロイダルシリカを用いることが好ましい。
【００４３】
コロイダルシリカは、二酸化ケイ素又はその水和物が水に分散したコロイドであり、コロイド粒子の平均粒子径は３ｎｍ〜３００ｎｍの範囲にある。コロイド粒子の平均粒子径は、４ｎｍ〜５０ｎｍの範囲にあることが好ましく、４ｎｍ〜４０ｎｍの範囲にあることがより好ましく、５ｎｍ〜３５ｎｍの範囲にあることが特に好ましい。
【００４４】
なお、コロイダルシリカは、バックコートフィルム用塗布液中に添加される時点でのｐＨが２〜７の範囲に調整されていることがより好ましい。このｐＨが２〜７であると、２よりも小さいあるいは７よりも大きい場合に比べて、アルコキシシランの加水分解物であるシラノールの安定性がより良好で、このシラノールの脱水縮合反応が速く進行することによる塗布液の粘度上昇をより確実に抑制することができる。
【００４５】
無機微粒子は、バックコートフィルム中に、マット剤を除く固形質量に対して２０％以下含まれる。すなわち、無機微粒子の量は、４官能のアルコキシシランと一般式（１）の３官能または２官能のアルコキシシランの加水分解縮合物の１００％に対して、２０％以下の範囲であることが好ましい。無機微粒子は、バックコートフィルム中に含まれなくても良く、０％であっても良い。無機微粒子の含有量は、２０％以下であれば良く、１０％以下であることがより好ましく、５％以下であることがさらに好ましい。無機微粒子の含有率を上記範囲とする事により、塗布膜硬化時に形成されるマット剤縁部の表面の凹凸形状を広範囲に広げることができ、少ないマット剤量で表面の凹凸を形成できる。
【００４６】
＜界面活性剤＞
本発明のバックコートフィルムは界面活性剤を含む。界面活性剤としては、アニオン性界面活性剤および／またはカチオン性界面活性剤が好ましく用いられる。
【００４７】
アニオン性界面活性剤としては、ステアリン酸カリウム、ベヘニン酸カリウム等の高級脂肪酸塩、ＰＯＥラウリルエーテルカルボン酸ナトリウム等のアルキルエーテルカルボン酸塩、Ｎ−ステアロイル−Ｌ−グルタミン酸モノナトリウム塩等のＮ−アシル−Ｌ  −グルタミン酸塩、ラウリル硫酸ナトリウム、ラウリル硫酸カリウム等の高級アルキル硫酸エステル塩、ＰＯＥラウリル硫酸トリエタノールアミン、ＰＯＥラウリル硫酸ナトリウム等のアルキルエーテル硫酸エステル塩、ラウロイルサルコシンナトリウム等のＮ−アシルサルコシン酸塩、Ｎ−ミリストイル−Ｎ−メチルタウリンナトリウム等の高級脂肪酸アミドスルホン酸塩、ステアリルリン酸ナトリウム等のアルキルリン酸塩、ＰＯＥオレイルエーテルリン酸ナトリウム、ＰＯＥステアリルエーテルリン酸ナトリウム等のアルキルエーテルリン酸塩、ジ−２−エチルヘキシルスルホコハク酸ナトリウム、モノラウロイルモノエタノールアミドポリオキシエチレンスルホコハク酸ナトリウム、ラウリルポリプロピレングリコールスルホコハク酸ナトリウム等のスルホコハク酸塩、リニアドデシルベンゼンスルホン酸ナトリウム、リニアドデシルベンゼン、スルホン酸トリエタノールアミン、リニアドデシルベンゼンスルホン酸、ドデシルジフェニルエーテルジスルホン酸等のアルキルベンゼンスルホン酸塩、硬化ヤシ油脂肪酸グリセリン硫酸ナトリウム等の高級脂肪酸エステル硫酸エステル塩が挙げられる。
【００４８】
カチオン性界面活性剤としては、例えば、塩化ステアリルトリメチルアンモニウム、塩化ラウリルトリメチルアンモニウム等のアルキルトリメチルアンモニウム塩、塩化ジステアリルジメチルアンモニウム等のジアルキルジメチルアンモニウム塩、塩化ポリ（Ｎ、Ｎジメチル−３、５−メチレンピペリジニウム）、塩化セチルピリジニウム等のアルキルピリジニウム塩、アルキル四級アンモニウム塩、アルキルジメチルベンジルアンモニウム塩、アルキルイソキノリニウム塩、ジアルキルモリホニウム塩、ＰＯＥアルキルアミン、アルキルアミン塩、ポリアミン脂肪酸誘導体、アミルアルコール脂肪酸誘導体、塩化ベンザルコニウム、塩化ベンゼトニウムが挙げられる。上記のような界面活性剤を使用することで、塗膜の乾燥過程での粒子の凝集を抑制し、均一な表面凹凸を形成できる。
【００４９】
＜硬化剤＞
バックコートフィルム用塗布液は硬化剤を含んでもよく、硬化剤は水溶性であることが好ましい。硬化剤は、シラノールの脱水縮合を促してシロキサン結合の形成を促進させるものである。水溶性の硬化剤としては、水溶性の無機酸、有機酸、有機酸塩、無機酸塩、金属アルコキシド、金属錯体を用いることができる。
【００５０】
無機酸としては、ホウ酸、リン酸、塩酸、硝酸、硫酸が好ましいものとして挙げられる。有機酸としては、酢酸、蟻酸、シュウ酸、クエン酸、リンゴ酸、アスコルビン酸が好ましいものとして挙げられる。有機酸塩としては、酢酸アルミ、シュウ酸アルミ、酢酸亜鉛、シュウ酸亜鉛、酢酸マグネシウム、シュウ酸マグネシウム、酢酸ジルコニウム、シュウ酸ジルコニウムが好ましいものとして挙げられる。無機酸塩としては、塩化アルミ、硫酸アルミ、硝酸アルミ、塩化亜鉛、硫酸亜鉛、硝酸亜鉛、塩化マグネシウム、硫酸マグネシウム、硝酸マグネシウム、塩化ジルコニウム、硫酸ジルコニウム、硝酸ジルコニウムが好ましいものとして挙げられる。
【００５１】
金属アルコキシドとしては、アルミニウムアルコキシド、チタンアルコキシド、ジルコニウムアルコキシドが好ましいものとして挙げられる。金属錯体としては、アルミニウムアセチルアセトナート、アルミニウムエチルアセトアセテート、チタンアセチルアセトナート、チタンエチルアセトアセテートが好ましいものとして挙げられる。
【００５２】
以上の硬化剤の中でも、特に、ホウ酸、リン酸、アルミニウムアルコキシド、アルミニウムアセチルアセトナートなど、ホウ素を含む化合物、リンを含む化合物、アルミニウムを含む化合物が、水溶性、水中での安定性の観点で好ましく、これらのうち少なくともいずれか１種類を硬化剤として用いるとよい。
【００５３】
硬化剤は、塗布液中に均一に混合、溶解することが好ましく、本発明におけるバックコートフィルム用塗布液の溶剤としての水に溶解することが、樹脂フィルの透明性を確保する上で好ましい。水への溶解性が低い場合には、塗布液中に固体として存在するため、塗布乾燥後にも異物として残留し、場合によっては透明度が低いバックコートフィルムとなってしまうことがあるからである。
【００５４】
硬化剤の量は、４官能のアルコキシシランと一般式（１）で表す３官能または２官能のアルコキシシランとを含む全てのアルコキシシラン１００％に対して０．１〜２０％の範囲が好ましく、０．５〜１０％の範囲がさらに好ましく、０．５〜８％の範囲が特に好ましい。
【００５５】
＜帯電防止剤＞
バックコートフィルムの２５℃、４０％ＲＨにおける表面抵抗率は１０8Ω／□〜１０12Ω／□であることが好ましい。２５℃、４０％ＲＨにおける表面抵抗率を上記範囲内とすることにより、光学積層フィルムに帯電防止機能を付与することができ、積層フィルムの表面に異物が付着することを防ぐことができる。
異物が積層フィルムの表面に付着すると、プリズム層を形成するための硬化の際に、照射光であるＵＶ光の透過を異物が妨げることになってしまう。ＵＶ光の透過の妨げにより、プリズム層が部分的に硬化せず、欠陥となることがある。このような場合には、積層フィルムの得率を悪化させてしまう。また、積層フィルムの均一なプリズム層となるように硬化させるための時間が長くなり、製造効率が悪化する。このため、バックコートフィルムの２５℃、４０％ＲＨにおける表面抵抗率は１０8Ω／□〜１０12Ω／□以下とし、積層フィルムに帯電防止機能が付与することが好ましい。
【００５６】
積層フィルムに帯電防止機能を付与するために、バックコートフィルム用塗布液に、カチオン、アニオン、ベタインなどのイオン性の帯電防止剤を添加することが好ましい。その中でも、２−アルキル−Ｎ−カルボキシエチル−Ｎ−ヒドロキシエチルイミダゾリニウムヘベタインなどのイミダゾリウム骨格を有するベタイン系の化合物が好ましい。イオン性の帯電防止剤に代えて、又は加えて、導電性の酸化スズ、酸化インジウム、酸化亜鉛、酸化チタン、酸化マグネシウム、酸化アンチモンなどの金属酸化物からなる微粒子を用いてもよい。
【００５７】
＜その他の添加物＞
積層フィルムの表面特性、特に摩擦係数を制御するために、バックコートフィルム用塗布液には、ワックスを含ませても良い。
【００５８】
ワックスとしては、パラフィンワックス、マイクロワックス、ポリエチレンワックス、ポリエステル系ワックス、カルナバワックス、脂肪酸、脂肪酸アマイド、金属石鹸等を使用することができる。
【００５９】
（中間バックコートフィルム）
図１（ｂ）に示すように、バックコートフィルム１１には、支持体１２に固定する目的で、バックコートフィルム１１と支持体１２の間にさらに中間バックコートフィルム１１ａを介在させても良い。
【００６０】
中間バックコートフィルム１１ａは、通常、バインダと硬化剤と界面活性剤とからなる塗布液を、支持体１２に他方面塗布して形成される。中間バックコートフィルム１１ａに使用する素材は、マット剤１５を支持体１２に固定する目的で、適した素材を選択しても良い。また、硬化剤を使用せず、バインダ自体が自己架橋性をもつようにしても良い。
【００６１】
中間バックコートフィルムに使用するバインダは、特に限定されることはないが、支持体との密着力の観点からポリエステル、ポリウレタン、アクリル樹脂、スチレンブタジエン共重合体のうち少なくともひとつであることが好ましい。また、バインダは、水溶性又は水分散性を持つものが環境への負荷が少ない点で特に好ましい。
【００６２】
中間バックコートフィルムには、電子導電により導電性を発現する金属酸化物粒子を含ませることができる。金属酸化物粒子としては、一般の金属酸化物を使用することができ、例えば、ＺｎＯ、ＴｉＯ2、ＳｎＯ2、Ａｌ2Ｏ3、Ｉｎ2Ｏ3、ＭｇＯ、ＢａＯ、ＭｏＯ3、これらの複合酸化物、又はこれらの金属酸化物にさらに異種元素を少量含む金属酸化物等が挙げられる。このような金属酸化物のうち、ＳｎＯ2、ＺｎＯ、ＴｉＯ2、Ｉｎ2Ｏ3が好ましく、ＳｎＯ2が特に好ましい。電子導電により導電性を発現する金属酸化物粒子の代わりに、ポリチオフェン系などπ電子共役系の導電性ポリマーを含有させてもよい。
【００６３】
中間バックコートフィルムに、電子導電により導電性を発現する金属酸化物粒子及びπ電子共役系の導電性ポリマーのいずれかを加えることにより、中間バックコートフィルムの表面抵抗が１０12Ω／□以下に調整される。これにより、積層フィルムは十分な帯電防止性を得ることができ、塵や埃を吸着するのを防止することができる。
【００６４】
中間バックコートフィルムの屈折率を調整する目的で、中間バックコートフィルムに金属酸化物からなる微粒子を含ませてもよい。金属酸化物としては、酸化スズ、酸化ジルコニウム、酸化亜鉛、酸化チタン、酸化セリウム、酸化ニオブなどの屈折率が高いものが好ましい。屈折率が高いものほど、少量でも屈折率を変えることができるからである。金属酸化物の微粒子の粒径は、１〜５０ｎｍの範囲が好ましく、２〜４０ｎｍの範囲が特に好ましい。金属酸化物の微粒子の量は、目的とする屈折率に応じて決定すればよいが、透光性樹脂を１００％としたときに微粒子が１０〜９０％の範囲となるように、中間バックコートフィルムの中に含まれることが好ましく、３０〜８０％の範囲となるように含まれることが特に好ましい。なお、中間バックコートフィルムは、１．４〜１．８の範囲の屈折率を有することが好ましい。
【００６５】
中間バックコートフィルムは、０．０５μｍ〜０．３μｍの厚さを有することが好ましい。中間バックコートフィルムの厚さを０．３μｍ以下とすることで、バックコートフィルムの膜厚の微小変化により生じる干渉ムラを抑制することができる。また、中間バックコートフィルムの厚さを０．０５μｍ以上とすることで、易接着性を発現させることができる。また、中間バックコートフィルムに部分的にマット剤を保持させても良い。
【００６６】
図１（ｂ）に示すように、バックコートフィルム１１に中間バックコートフィルム１１ａが付設される場合においても、平均膜厚ｔは、バックコートフィルム１１の平均膜厚となる。マット剤１５の体積平均粒子径ｒは、バックコートフィルム１１の平均膜厚ｔよりも大きくなる。
【００６７】
（支持体）
図１（ａ）に示されるように、支持体１２は、バックコートフィルム１１の上に積層される。また、図１（ｂ）に示されるように、支持体１２とバックコートフィルム１１の間に中間バックコートフィルム１１ａを設けても良い。図１（ａ）および（ｂ）に示されているように、支持体１２とバックコートフィルム１１または中間バックコートフィルム１１ａの界面は平坦である。
【００６８】
支持体は、高分子化合物を溶融製膜方法や溶液製膜方法によりフィルム形状にしたものである。支持体に用いる高分子化合物には透明な化合物が用いられる。支持体としては、ポリエチレンテレフタレート（ＰＥＴ）、ポリエチレンナフタレート（ＰＥＮ）、ポリブチレンテレフタレート（ＰＢＴ）、ポリブチレンナフタレート（ＰＢＮ）、ポリアリレート類、ポリエーテルスルフォン、ポリカーボネート、ポリエーテルケトン、ポリスルフォン、ポリフェニレンサルファイド、ポリエステル系液晶ポリマー、トリアセチルセルロース、セルロース誘導体、ポリプロピレン、ポリアミド類、ポリイミド、ポリシクロオレフィン類等が挙げられる。
この中でも、ＰＥＴ、ＰＥＮ、トリアセチルセルロース、セルロース誘導体がより好ましく、ＰＥＴ、ＰＥＮが特に好ましい。
【００６９】
さらに、支持体には、二軸延伸高分子フィルムを用いることが好ましい。二軸延伸高分子フィルムは、高分子化合物が長尺のフィルム状にされたものを、長尺方向と幅方向との互いに直交する２方向に延伸することによって得ることができる。本発明では、フィルム状のＰＥＴ、ＰＥＮを二軸延伸したものが、弾性率、透明性の観点から支持体として特に好ましく用いられる。
【００７０】
また、支持体の一方面と他方面の少なくともいずれか一方がコロナ放電処理されたものを用いることが好ましい。支持体の一方面および／または他方面は、コロナ放電処理により親水化され、水性の各種塗布液の濡れ性を向上させることができる。さらに、カルボキシル基、ヒドロキシ基などの官能基を導入することができる。これにより、支持体の一方面と易接着層、あるいは支持体の他方面とバックコートフィルムとの密着力をより高めることができる。
【００７１】
支持体は５０〜３５０μｍの厚さを有することが好ましい。この範囲であれば、バックライトユニット構成部材として最適な厚みの積層フィルムを得ることができる。
【００７２】
支持体は、使用する材料により値は異なるが、１．４０〜１．８０の屈折率を有することが好ましい。この範囲であれば、基材としての優れた剛性を示すとともに、透明性に優れた積層フィルムを得ることができる。
【００７３】
（易接着層）
図２（ａ）および（ｂ）に示されるように、易接着層１３は、支持体１２とプリズム層１７の間に設けられる。易接着層１３は、支持体１２のプリズム層１７に対する接着性を向上させ、プリズム層１７との密着力を高めるために支持体１２の一方面であって、バックコートフィルム１１とは反対側の面に設けられる。易接着層は1層であっても良いし、２層以上の積層構造をとっても良い。
【００７４】
易接着層は、通常、バインダと硬化剤と界面活性剤とからなる塗布液を、支持体の一方面に塗布することにより形成される。易接着層に使用する素材には、プリズム層との密着力を高める目的で、それぞれに適した素材を選択することが好ましい。また、易接着層には、有機又は無機の微粒子を適宜含有させてもよい。
【００７５】
易接着層に用いられるバインダは、特に限定されることはないが、密着力の観点からポリエステル、ポリウレタン、アクリル樹脂、スチレンブタジエン共重合体、ポリオレフィン樹脂の少なくともひとつであることが好ましい。また、バインダは、水溶性又は水分散性をもつものが環境への負荷が少ない点で特に好ましい。
【００７６】
易接着層には、電子導電により導電性を発現する金属酸化物粒子を含ませることができる。金属酸化物粒子としては、一般の金属酸化物を使用することができ、例えば、ＺｎＯ、ＴｉＯ2、ＳｎＯ2、Ａｌ2Ｏ3、Ｉｎ2Ｏ3、ＭｇＯ、ＢａＯ、ＭｏＯ3、これらの複合酸化物、又はこれらの金属酸化物にさらに異種元素を少量含む金属酸化物等が挙げられる。このような金属酸化物のうち、ＳｎＯ2、ＺｎＯ、ＴｉＯ2、Ｉｎ2Ｏ3が好ましく、ＳｎＯ2が特に好ましい。電子導電により導電性を発現する金属酸化物粒子の代わりに、ポリチオフェン系などπ電子共役系の導電性ポリマーを含有させてもよい。
【００７７】
易接着層に、電子導電により導電性を発現する金属酸化物粒子及びπ電子共役系の導電性ポリマーのいずれかを加えることにより、易接着層の表面抵抗が１０12Ω／□以下に調整される。これにより、光学積層フィルムは十分な帯電防止性を得ることができ、塵や埃が吸着するのを防止することができる。
【００７８】
易接着層の屈折率を調整する目的で、易接着層には金属酸化物からなる微粒子を含ませてもよい。金属酸化物としては、酸化スズ、酸化ジルコニウム、酸化亜鉛、酸化チタン、酸化セリウム、酸化ニオブなどの屈折率が高いものが好ましい。屈折率が高いものほど、少量でも屈折率を変えることができるからである。金属酸化物の微粒子の粒子径は、１ｎｍ〜５０ｎｍの範囲が好ましく、２ｎｍ〜４０ｎｍの範囲が特に好ましい。金属酸化物の微粒子の量は、目的とする屈折率に応じて決定すればよいが、易接着層を１００％としたときに微粒子が１０〜９０％の範囲となるように、易接着層の中に含まれることが好ましく、３０〜８０％の範囲となるように含まれることが特に好ましい。
【００７９】
易接着層の厚さは、易接着層を形成する塗布液の塗布量を調整することにより制御することができる。透明度が高く、優れた密着力を発現するためには、厚みは、０．０１〜５μｍの範囲で一定であることがより好ましい。厚みを０．０１μｍ以上とすることにより、０．０１μｍ未満である場合に比べて密着力をより確実に向上させることができる。厚みを５μｍ以下とすることにより、５μｍよりも大きくする場合に比べて、より均一な厚みで易接着層を形成することができる。さらには、塗布液の使用量の増加を抑えて乾燥時間の長時間化を防止し、コストの増加を抑止することができる。より好ましい易接着層の厚さの範囲は、０．０２μｍ〜３μｍである。また、易接着層は前記厚み範囲において２層以上の層を重層してもよい。
【００８０】
（レンズ層）
レンズ層は、表示面上の輝度を向上するために、微小なプリズムを多数配置し、導光板及び拡散板から出てくる光を集光する働きをする。レンズ層としては、マイクロレンズ層、プリズム層、レンチキュラーレンズ層などがある。中でも、特に、プリズム層が好適に用いられる。レンズ層は、表示面上の輝度を向上するために、微小なプリズムを多数配置し、導光板及び拡散板から出てくる光を集光する。
【００８１】
図２（ａ）および（ｂ）には、バックコートフィルム１１、支持体１２および易接着層１３が順に積層された積層フィルムにさらにプリズム層１７が積層された光学積層フィルム２０が示されている。図２（ａ）のように、光学積層フィルム２０のバックコートフィルム１１は１層の構成であっても良く、図２（ｂ）のようにバックコートフィルム１１と中間バックコートフィルム１１ａの２層から構成されても良い。
【００８２】
プリズム層は、支持体に付設された易接着層上に後工程で形成されることが好ましい。ここで、光学積層フィルムは、バックコートフィルム側から光を入射した際に、入射光のうち波長が３４０ｎｍである光の透過率が７０％〜１００％の範囲であることが好ましい。これにより、プリズム層を付与する後工程を従来よりも短くすることができる。
【００８３】
プリズム層は、型押し法で形成される場合と注型重合法で形成される場合とがある。通常は、型押し方よりも生産性がより高い注型重合法が用いられる。
注型重合法では、通常は、紫外線（ＵＶ）で硬化するＵＶ硬化性の化合物からなる膜を所定の形状にし、その形状を維持した状態で化合物をＵＶで硬化させることにより、所定の断面形状のプリズムを複数列形成してプリズム層とする。注型重合法でプリズム層を形成する場合には、一般にラジカル重合性の二重結合を有するモノマー、オリゴマー、ポリマーを主成分とするものを素材として用い、さらに、重合開始剤を含有させる。ラジカル重合性の二重結合を有するモノマー、オリゴマーとしては、例えば、アクリルモノマー、アクリルオリゴマーがある。量産性の観点からは、型押し法よりも注型重合法が好ましく、注型重合法の中でもＵＶ硬化性化合物を用いた注型重合法が好ましい。
【００８４】
一般に、ＵＶ硬化に使用されるメタルハライドランプの主な発光波長は３４０ｎｍ〜４００ｎｍの範囲にあり、高圧水銀灯の主発光波長は３６５ｎｍである。また可視光領域で透明性が求められる光学積層フィルムの透過率は、３４０ｎｍ〜４００ｎｍの範囲において波長が短いほど透過率が低くなる傾向がある。したがって、少なくとも３４０ｎｍである光の透過率が７０〜１００％であることが好ましい。特に３４０〜４００ｎｍの全ての範囲で、光の透過率が７０〜１００％であることが好ましい。波長が３４０ｎｍの光の透過率が７０％以上であると、支持体の一方面にＵＶ硬化でプリズム層を設ける際に、バックコートフィルム側からメタルハライドランプ、あるいは高圧水銀灯を用いて照射したＵＶが、光学積層フィルムに吸収されることを防ぐことができる。これにより、プリズム層を形成するための硬化に寄与できるＵＶの強度が低下することを防ぐことができる。結果として、プリズム層の硬化の効率を高めることができる。硬化の効率が低下すると、所定の硬化状態となるまでには硬化時間を長くする必要があり光学フィルムの生産性が低下するという問題が生じる。また、硬化時間を長くしない場合には、プリズム層の硬化が不十分なので、プリズム層は耐傷性が不十分なものとなる。
【００８５】
図２（ａ）および（ｂ）に示された光学積層フィルムはいずれも、バックコートフィルム側から光を入射した際に、入射光のうち波長が３６５ｎｍの光の透過率が５０〜１００％以下の範囲であることがより好ましい。これは、プリズム層の形成の際に使用する照射光の光源として高圧水銀灯を使用する場合には、特に有効である。高圧水銀灯の輝線は、３６５ｎｍの光だからである。
【００８６】
（光学積層フィルム）
本発明は、バックコートフィルム１１と、支持体１２とを含む積層フィルム１０に関するものである。図１（ａ）または（ｂ）に示されるように、バックコートフィルム１１または中間バックコートフィルム１１ａに接するように支持体１２は積層されることが好ましい。
さらに、本発明は、積層フィルム１０にさらに易接着層１３、プリズム層１７および／またはレンズ層を順に積層した光学積層フィルム２０に関するものである。
【００８７】
（表示装置）
表示装置は、光学積層フィルム２０と、光学積層フィルム２０のプリズム層１７側に配置された液晶パネルユニットと、光学積層フィルム２０の透明層１１側に配置された導光板等を含む。導光板に代えて直下型バックライト等を使用することもできる。また、表示装置は、この他にもプリズムシートやマイクロレンズシート、反射シートといったシートを含んでも良い。各種シートの組み合わせ等は、表示装置の求められる仕様に応じて、様々な構成が可能である。
【００８８】
（製造方法）
本発明は、シランカップリング剤、体積平均粒子径がｒのマット剤および界面活性剤を含む塗布液を支持体上に塗布し、膜厚がｔのバックコートフィルムを形成する工程を含む積層フィルムの製造方法に関する。シランカップリング剤は４官能のアルコキシシランと３官能または２官能のアルコキシシランを含み、４官能のアルコキシシランと３官能または２官能のアルコキシシランのモル比は２５：７５〜８５：１５である。また、ｒとｔの関係は、ｔ＜ｒである。さらに、塗布液中の無機微粒子の含有量が２０％以下である。
【００８９】
支持体上に塗布する塗布液には、３官能または２官能のアルコキシシランの低分子量縮合した加水分解体が含まれることが好ましい。塗布液に３官能または２官能のアルコキシシランの低分子量縮合した加水分解体が含有されることにより、シランカップリング剤の重合度を所望の範囲内に制御することができる。これにより、ヘイズを上げずに虹ムラの発生を防止することができる。
【００９０】
４官能のアルコキシシランと３官能または２官能のアルコキシシランの重縮合反応は、ＰＨ２−７の条件化、水中で３官能あるいは２官能のアルコキシシランを３０℃以下の外温制御のもと加水分解させた後に、同外温条件で、４官能のアルコキシシランを加水分解させることで、大幅な抑制が可能となる。さらに、得られた反応液を低温保管することが好ましい。これにより、長期の液経時安定性が付与される。
【００９１】
塗布液に含まれる３官能または２官能のアルコキシシランの縮合体は、マット剤を除く固形質量に対して７０％〜９９％であることが好ましい。塗布液に含まれる縮合体の含有量を上記範囲内とすることにより、シランカップリング剤の重合度をより厳密に制御することができる。これにより、バックコートフィルムに適度な柔軟性を付与しつつも、十分な硬度を与えることができる。また、優れた耐傷性を得ることができる。
【００９２】
バックコートフィルムを形成する工程は、３官能または２官能のアルコキシシランの少なくとも一部を加水分解させた後に、４官能のアルコキシシランを加水分解させるステップを含む。３官能または２官能のアルコキシシランの加水分解の少なくとも一部は、４官能のアルコキシシランの加水分解よりも先に行われることが好ましく、３官能または２官能のアルコキシシランの加水分解物の少なくとも一部は、４官能のアルコキシシランの加水分解物が縮合される前に縮合されることが好ましい。
【００９３】
上述したような製造方法により得られた積層フィルムは、シランカップリング剤の重合度が所望の範囲内に制御されているため、ヘイズ値が低く、輝度が高い。また、光学積層フィルムとした際に、虹ムラを防止することができる。また、積層フィルムのバックコートフィルムの表面の凹凸は、一定範囲内に抑えられているため、虹ムラの発生抑制に必要な凹凸を有しつつも、優れた耐傷性を有する。上述したような製造方法により得られた積層フィルムや光学積層フィルムは、液晶表示パネルなどの表示装置に好適に用いられる。
【実施例】
【００９４】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００９５】
（実施例１）
［支持体］
Ｔｉ化合物を触媒として重縮合した固有粘度０．６６のポリエチレンテレフタレート（以下「ＰＥＴ」という）樹脂を含水率５０ｐｐｍ以下に乾燥させ、ヒータ温度が２８０〜３００℃設定温度の押し出し機内で溶解させた。溶解させたＰＥＴ樹脂をダイ部より静電印加されたチルロール上に吐出させ、非結晶ベースを得た。得られた非結晶ベースをベース走行方向に３．１倍に延伸後、幅方向に３．８倍延伸し、厚さ２５０μｍのＰＥＴ支持体を得た。
【００９６】
［易接着層］
ＰＥＴ支持体に対し、７３０Ｊ／ｍ2 の条件でコロナ放電処理を行った後、下記の塗布液Ａをバーコート法によりコロナ処理面側に塗布した。そして、これを１４５℃で１分乾燥して、ＰＥＴ支持体の片面に第１接着層を設け、さらに、第１接着層の面に２８８Ｊ／ｍ2 の条件でコロナ放電処理を行った。第１接着層の上に、下記の塗布液Ｂをバーコート法により塗布し、これを１４５℃で１分乾燥し、第１接着層の上に第２接着層が形成された易接着層フィルムをつくった。
【００９７】
（塗布液Ａ）
塗布液Ａの組成は以下の通りである。
アクリル酸エステル共重合体                                      ６３．４質量部
（東亜合成化学（株）製  ジュリマーＥＴ−４１０  固形分３０％）
ポリオレフィン                                                  ９５．１質量部
（ユニチカ（株）製  アローベースＳＥ−１０１３Ｎ  固形分２０質量％）
架橋剤（カルボジイミド系化合物）                                ３１．５質量部
（日清紡（株）製  カルボジライトＶ−０２−Ｌ２  固形分４０％）
界面活性剤Ａ                                                    １６．７質量部
（三洋化成工業（株）製  ナロアクティーＣＬ−９５の１％水溶液）
界面活性剤Ｂ                                                      ６．９質量部
（日本油脂（株）製  ラピゾールＢ−９０の１％水溶液）
ポリスチレンラテックス水分散液                                    １．２質量部
（日本ゼオン    Ｎｉｐｐｏｌ  ＵＦＮ１００８）
防腐剤                                                            ０．８質量部
（大東化学（株）製、ＡＦ−３３７、固形分  ３．５％メタノール溶媒）
蒸留水                                                            α    質量部
（α；塗布液Ａの全体が１０００質量部になるように量を調節した）
【００９８】
（塗布液Ｂ）
塗布液Ｂの組成は次の通りである。
ポリエステルの水分散液                                          ７７．６質量部
（互応化学（株）製、プラスコートＺ５９２  固形分２５％）
ポリウレタン樹脂                                                ５１．１質量部
（第一工業製薬（株）製  スーパーフレックス１５０ＨＳ  固形分３８％）
架橋剤（オキサゾリン化合物）                                    １５．３質量部
（日本触媒（株）製  エポクロスＫ−２０２０Ｅ  固形分４０％）
界面活性剤Ａ                                                    ２９．７質量部
（三洋化成工業（株）製  ナロアクティーＣＬ−９５の１％水溶液）
界面活性剤Ｂ                                                    １２．３質量部
（日本油脂（株）製  ラピゾールＢ−９０の１％水溶液）
滑り剤                                                            １．８質量部
（中京油脂（株）製  カルバナワックス分散物セロゾール５２４  固形分３０％）
防腐剤                                                            ０．７質量部
（大東化学（株）製、ＡＦ−３３７、固形分  ３．５％メタノール溶媒）
蒸留水                                                            α    質量部
（α；塗布液Ｂの全体が１０００質量部になるように量を調節した）
【００９９】
［中間バックコートフィルム］
支持体の一方の面に易接着層を形成した後、その他方の面に３１０Ｊ／ｍ2 の条件でコロナ放電処理を行った後、下記組成からなる中間バックコートフィルム用塗布液をバーコート法により塗布した。塗布量を８．４ｃｍ3／ｍ2とし、１４５℃で１分乾燥した。これにより、易接着層が形成された面とは反対側に、平均膜厚約０．１μｍの中間バックコートフィルムを形成した。
［中間バックコートフィルム用塗布液］
自己架橋型ポリウレタン樹脂バインダ                              ３１．５質量部
（三井化学（株）製、タケラックＷＳ−５１００、固形分３０％）
二酸化スズ−アンチモン複合針状金属酸化物水分散物                ４３．７質量部
（石原産業（株）製、ＦＳ−１０Ｄ、固形分２０％）
界面活性剤Ｃ                                                      ２．１質量部
（三洋化成工業（株）製、サンデッドＢＬの１０％水溶液、アニオン性）
界面活性剤Ｂ                                                    ２１．０質量部
（三洋化成工業（株）製、ナロアクティー  ＣＬ−９５の１％水溶液、ノニオン性）
蒸留水                                                            α    質量部
（α；塗布液Ｂの全体が１０００質量部になるように量を調節した）
【０１００】
［バックコートフィルム］
引き続き下記組成からなるバックコートフィルム用塗布液を、バーコート法により中間バックコートフィルム上に２００Ｊ／ｍ2 の条件でコロナ放電処理を行った後塗布した。塗布
量を１３．８ｃｍ3／ｍ2とし、１４５℃で１分乾燥した。これにより、平均膜厚約０．８５μｍのバックコートフィルムを形成した。
【０１０１】
［バックコートフィルム用塗布液］
酢酸水溶液                                                    ４０２．０質量部
（ダイセル化学工業（株）製、工業用酢酸の１％水溶液）
３−グリシドキシプロピルトリエトキシシラン                    １１０．０質量部
（信越化学工業（株）製、ＫＢＥ−４０３）
テトラエトキシシラン                                          １２７．６質量部
（信越化学工業（株）製、ＫＢＥ−０４）
硬化剤                                                            １．３質量部
（川崎ファインケミカル（株）製、アルミキレートＡ（Ｗ））
界面活性剤Ｃ                                                    １４．７質量部
（三洋化成工業（株）製、サンデッドＢＬの１０％水溶液、アニオン性）
界面活性剤Ｂ                                                    ４０．９質量部
（三洋化成工業（株）、ナロアクティー  ＣＬ−９５の１％水溶液、ノニオン性）
アクリル樹脂微粒子
（綜研化学社製、ＭＸ−１５０  平均粒子径１．５μｍ）              ９．２質量部
アクリル樹脂微粒子
（綜研化学社製、ＭＸ−８０Ｈ３ＷＴ  平均粒子径０．８μｍ）        ９．２質量部
ポリスチレン樹脂微粒子の水分散体                                  ６．９質量部
（日本ゼオン社製  Ｎｉｐｐｏｌ  ＵＦＮ１００８  固形分２０％  平均粒子径１．９μｍ）
蒸留水                                                            α    質量部
（α；塗布液Ｂの全体が１０００質量部になるように量を調節した）
【０１０２】
バックコートフィルム用塗布液は、以下の方法で調液した。
２５℃の恒温槽内で酢酸水溶液を激しく攪拌しながら、３−グリシドキシプロピルトリエトキシシランを、この酢酸水溶液中に３分間かけて滴下した。１時間攪拌したのち３０℃の恒温槽にて引き続き、テトラエトキシシシランを、酢酸水溶液中に強く攪拌しながら５分かけて添加し、その後２時間攪拌を続けた。さらに１時間かけて１０℃へ冷却を行った。このようにして得られた水溶液を水溶液Ｘとする。
また、硬化剤、界面活性剤、蒸留水、及び樹脂微粒子を添加し、５分間超音波分散を行った。このように得られた粒子分散液を水溶液Ｙとする。水溶液Ｘに水溶液Ｙ、界面活性剤、蒸留水を順次添加したのち１０℃へ冷却した。
【０１０３】
（実施例２〜１４）
バックコートフィルム用塗布液および中間バックコートフィルム塗布液の組成を一部変え、実施例１と同様の方法により中間バックコートフィルム上に塗布し光学積層フィルムにしたものを実施例２〜１４とした。実施例１〜１４のバックコートフィルム用塗布液の組成は下記の表１のとおりとした。
【０１０４】
【表１】
2014069554.tif 000003
【０１０５】
（比較例１〜７および１１〜１２）
バックコートフィルム用塗布液および中間バックコートフィルム塗布液の組成を一部変え、実施例１と同様の方法により中間バックコートフィルム上に塗布し光学積層フィルムにしたものを比較例１〜７および１１〜１２とした。バックコートフィルム用塗布液の組成は下記の表２のとおりとした。
（比較例８〜１０）
支持体をPETベース（東洋紡社製コスモシャイン、A4100）に変更し、実施例１と同様の処方でPETベースの未塗布面に易接着層を形成したのち、表２に示す処方にて逆面にバックコートフィルム用塗布液を塗布、70℃1分の条件化乾燥後、バックコートフィルム面側から紫外線を１０００ｍＪ／ｃｍ2の条件で照射して硬化を行った。紫外線を照射する光源としては、ウシオ電機（株）製メタルハライドランプＵＶＬ−１５００Ｍ２を用いた。
【０１０６】
【表２】
2014069554.tif 000004
【０１０７】
［評価］
上記実施例１〜１４及び比較例１〜１４で得られた光学積層フィルムについて、以下の評価を行った。
【０１０８】
［ヘイズ値］
積層フィルム１０の形態において、ヘイズメーター（ＮＤＨ−５０００、日本電色工業（株））を用い、ＪＩＳ−Ｋ−７１０５に準じて、ヘイズを測定した。
【０１０９】
なお、光学積層フィルム２０の形態においては、レンズ層と同等の屈折率をもつ液（マッチングオイル等）で完全に平滑にして測定することも可能である。
【０１１０】
［体積平均粒子径］
光学顕微鏡により１ｃｍ2の範囲において、各粒子の直径  Ｄｉ及びその個数ｎｉを測定し、体積平均粒子径ｒ＝Σ（Ｄｉ×Ｄｉ3×ｎｉ）／Σ（Ｄｉ3×ｎｉ）
とすることで計算した。
【０１１１】
また、光学顕微鏡での測定が難しい場合、適宜ＳＥＭなどを用い、膜の表面、及び断面画から粒子径を計算した。
【０１１２】
［透光性粒子の添加量］
体積平均粒子径を測定するのと同様の方法で測定を行い、各粒子の比重をＡｉとし、添加量  Ｓ（ｍｇ）＝  １０×４π／３×  Σ｛Ａｉ×ｎｉ×（Ｄｉ／２）3｝として計算した。
【０１１３】
［バックコートフィルムの平均膜厚］
膜厚のばらつきなく測定できる程度の点数でＳＥＭによる膜の断面写真を撮影し、各部で厚みを測定し、その値を平均することで求めた。
【０１１４】
［１０点平均粗さ］
１０点平均粗さ（Ｒｚ）は、触針式表面粗さ計「ハンディサーフ  Ｅ−３５Ｂ」｛（東京精密社製｝を用いて、ＪＩＳ  Ｂ−０６０１（１９９４）にしたがい設定し、該表面粗さ計より導出される値を採用した。
（１）透過像鮮明度の評価法
写像性測定器ＩＣＭ−１ＤＰ（スガ試験器社  製）を使用し、ＪＩＳ（Ｋ−７１０５）に準拠して実施した。（プリズム層をつけない状態で、）バックコートフィルム塗布面側から光を入射させる形で測定した。
（２）鉛筆硬度
ＪＩＳ（Ｋ−５６００−５−４）に準拠してバックコートフィルム塗布面側に対して実施した。
【０１１５】
以下の虹ムラ・輝度・耐傷性の評価に関しては易接着層上にプリズム層を形成したプリズムシートを用い評価を実施した。
【０１１６】
［プリズム層形成］
プリズム層を形成する下記の塗布液（以下、プリズム層用塗布液と称する）を、プリズムパターンを形成するための金型に充填した。プリズム層形成用塗布液は紫外線で硬化する化合物を含む。フィルムの易接着層が金型上の塗布液が接触するように、フィルムを金型にローラで押し付け、塗布液と易接着層との接触開始から３秒後に、フィルムベース側から紫外線を１０００ｍＪ／ｃｍ2の条件で照射して硬化を行った。紫外線を照射する光源としては、ウシオ電機（株）製メタルハライドランプＵＶＬ−１５００Ｍ２を用いた。金型からフィルムを引き剥がし、頂角９０°、ピッチ６０μｍ、高さが３０μｍのプリズム層を備えるフィルム、すなわちプリズムシートを得た。
【０１１７】
（プリズム層用塗布液）
プリズム層用塗布液の組成は次の通りである。
ビスフェノールＡ型ジアクリレート樹脂                            ５７．０質量部
（新中村化学（株）製、ＮＫエステル  Ａ−ＢＰＥ−１０）
ビスフェノールＡ型ジアクリレート樹脂                              ５．０質量部
（新中村化学（株）製、ＮＫエステル  Ａ−ＢＰＥ−４）
エトキシ化ｏ−フェニルフェノールアクリレート                    ３５．０質量部
（新中村化学（株）製、ＮＫエステル  Ａ−ＬＥＮ−１０）
開始剤                                                                ３質量部
（ＩＲＧＡＣＵＲＥ１８４）
【０１１８】
［虹ムラ］
ＢＥＮＱ社製モニター（ＲＬ２２４０Ｈ）のバックライトを点灯できる形で取り出し、付属の拡散シート２枚の上に、各サンプルを、プリズム層が外側になるように配置した。そして、プリズム層のプリズムが線上に入っている方向に対して垂直な方向で、かつ真上方向からおよそ３０°目線を傾けた際に見える、明部と暗部の境目の領域における色むらの程度を目視で評価した。
Ａ：色むらは全く見えない。
Ｂ：色むらはほぼ見えない。
Ｃ：色むらは若干見える。
Ｄ：色むらが見える。
Ｅ：色むらが著しく見える。
【０１１９】
［輝度］
上記虹ムラ評価と同じ配置にて、製品の付属構成をタイプとしバックライトの面に対し垂直の方向から５０ｃｍ離れた位置から、分光放射輝度計（トプコン社製、ＳＲ−３）にて、画角０．２°の条件にて輝度の測定を行い、上記モニターの製品構成の輝度を１００％とした際の各プリズムシートの相対輝度を測定した。
【０１２０】
［耐傷性］
往復摩耗試験機（新東科学（株）製、トライボギアＴＹＰＥ３０）において、上記拡散シートの拡散面と各バックコートフィルム面を接触させ２５ｍｍ×２５ｍｍあたり５０ｇの荷重を加えた状態で１００ｃｍ／分で１分間擦った。試験後の拡散シートの拡散面と各バックコートフィルム面の観察を行い傷のレベルを以下の評価で実施した。
Ａ：拡散面あるいは各バックコートフィルム面の傷なし・粉付着なし
Ｂ：拡散面あるいは各バックコートフィルム面の傷が目視で確認できないレベル（５０μｍ以下の長さの傷）・粉付着なし
Ｃ：拡散面あるいは各バックコートフィルム面の傷が目視で確認できないレベル（１００μｍ以下の長さの傷）・粉付着なし
Ｄ：拡散面あるいは各バックコートフィルム面の傷が目視で確認できるレベル・粉付着なし
Ｅ：拡散面あるいは各バックコートフィルム面の傷が目視で確認できるレベル・粉付着あり
【０１２１】
実施例１〜１４と比較例１〜１４の結果を表３にまとめた。
【０１２２】
【表３】
2014069554.tif 000005
【０１２３】
実施例１〜１４は、４官能のアルコキシシランと３官能または２官能のアルコキシシランのモル比が２５：７５〜８５：１５の範囲を満たし、マット剤の体積平均粒子径ｒはバックコートフィルムの平均膜厚ｔよりも大きい。また、無機微粒子の含有率は、マット剤を除く固形質量に対して２０％以下である。実施例１〜１４の積層バックコートフィルムでは、Ｒｚが１未満であり、σ（Ｒｚ）も０．１未満である。実施例１〜１４のバックコートフィルムは、輝度が９６％以上であり、輝度が高い状態である。さらに、虹ムラの発生もなく、耐傷性にも優れている。
特に、実施例１〜４は、虹ムラ防止性能および輝度特定が良好でかつ耐傷性が非常に良好である。
【０１２４】
一方、比較例１および２は、４官能のアルコキシシランと３官能または２官能のアルコキシシランのモル比が２５：７５〜８５：１５の範囲を満たしていない。比較例１では、４官能のアルコキシシランが含有されていない。このため、膜が形成されず、支持体上にバックコートフィルムは形成されなかった。また、比較例２は、３官能または２官能のアルコキシシランが含有されていない。この場合、シランカップリング剤の重縮合反応性が高くなり、虹ムラ防止に必要な表面の傾斜形成が困難となった。
比較例３は、界面活性剤を含有していないため、虹ムラが発生している。
比較例４〜７は、無機微粒子の含有率がマット剤を除く固形質量に対して２０％以上となっている。このため、虹ムラが発生しており、比較例６では、輝度も低下している。
比較例８は、マット剤を含有していないため、虹ムラを全く解消できていない。
比較例９〜１１は、一般的な溶剤系を用いたバックコートフィルム層であり、Ｒｚが１よりも大きくなっている。比較例８では虹ムラが発生しており、耐傷性も悪い。比較例９および１０では虹ムラは改善されているが耐傷性が悪い。
比較例１２および１３は、マット剤の体積平均粒子径ｒがバックコートフィルムの平均膜厚ｔよりも小さいため、虹ムラを全く解消できていない。
比較例１４は、マット剤の添加量が多く、輝度が著しく低下している。
【０１２５】
つまり、実施例１〜１４では、比較例１〜１４に比べて、輝度が高い積層フィルムが得られていることがわかる。また、実施例１〜１４で得られた積層フィルムは、虹ムラの発生を抑制できていることがわかる。これは、実施例１〜１４は、本発明の構成を満たすことで、バックコートフィルムのＲｚを規定の範囲内に抑えつつも、虹ムラの発生抑制に必要な凹凸を有するからである。
【０１２６】
実施例１〜１４では、４官能のアルコキシシランと３官能または２官能のアルコキシシランのモル比が２５：７５〜８５：１５の条件を満たすため、バックコートフィルムの塗布液が乾燥過程でマット剤の凹凸に沿って滑らかに傾斜した状態で固定される。この現象は、バックコートフィルム層を形成する膜成分の分子量が溶媒成分に比較的近いため、完全に乾燥し膜が形成される直前まで未乾燥膜中で移動することができるため生じる。すなわち、本発明では、マット剤の添加量を増やさなくても、表面の凹凸の傾斜を滑らかにすることができるため、高輝度と虹ムラの発生の抑制の両立を可能とすることができる。
さらに、実施例１〜１４では、表面の凹凸が一定範囲内に抑えられ、かつ凹凸の傾斜が滑らかであるため、虹ムラの発生抑制に必要な凹凸を有しつつも、近接する他のシートと接触することによりバックコートフィルム自体に傷が付くことを防ぐことができる。
【産業上の利用可能性】
【０１２７】
本発明によれば、虹ムラの発生を抑制し、輝度の低下を抑制することができる積層フィルムを得ることができる。また、本発明によれば、バックコートフィルムの表面の凹凸が一定範囲内に抑えられた積層フィルムを得ることができる。このため、本発明に係る積層フィルムは、液晶表示パネルなどの表示装置に好適に用いられる。また、本発明の積層フィルムや光学積層フィルムは、電飾看板・電飾用記録材等の電飾用途にも応用することができ、産業上の利用可能性が高い。
【符号の説明】
【０１２８】
１０          積層フィルム
１１          バックコートフィルム
１１ａ        中間バックコートフィルム
１２          支持体
１３          易接着層
１５          マット剤
１７          プリズム層
２０          光学積層フィルム
【図１】
2014069554.tif 000006
【図２】
2014069554.tif 000007